Brevet FR2913308A1 — publié le 20080912

La présente invention concerne un procédé pour la protection contre les insectes, notamment les termites des surfaces à bâtir. Actuellement, la protection antitermites du bâti avant construction est réalisée par l'utilisation des méthodes suivantes : l'aspersion, la pulvérisation ou l'épandage de produits liquides contenant une dose d'insecticide. Une autre méthode existe consistant à dérouler un film dont les lés sont préexistants et auquel est intégré un insecticide. Le décret du 27 juin 2006 relatif à l'application des articles R 112.2 et R 112.4 du Code de la construction et de l'habitation réglemente la protection du bâti contre leur infestation par les termites. Ce décret définit les types de méthodes qui peuvent être utilisés pour la protection du bâti, soit par une barrière physique, physico-chimique ou de contrôle. Ce décret rend non conforme le traitement du sol par pulvérisation d'insecticide. La présente invention a pour objectif de permettre une protection efficace contre les termites dans le respect de cette nouvelle réglementation. A cet effet, il a déjà été proposé d'appliquer sur une surface à traiter une composition à base de polyuréthanes renfermant un agent insecticide. Il est connu que les polyuréthanes sont obtenus par condensation de polyisocyanates avec des polyols. Une telle application d'une composition à base de polyuréthanes n'est toutefois pas de nature à donner entière satisfaction compte tenu du coût des polyuréthanes, et surtout du caractère corrosif et nocif, voire toxique des polyisocyanates dont la mise en oeuvre nécessite un équipement individuel de protection spécifique et en particulier un mas- que de protection. La présente invention a pour objet de remédier à cet incon-vénient. A cet effet, elle propose un procédé pour la protection contre les insectes, notamment les termites des surfaces à bâtir caractérisé en ce que l'on applique de préférence par pulvérisation sur la surface à traiter une composition polymérisable renfermant un agent insecticide ainsi qu'un liant filmogène contenant des matières actives. Il est à noter que dans le cadre de l'invention, l'expression composition polymérisable doit être comprise dans un sens très large et désigne en fait toute composition de nature à former sur le sol, après application et séchage, un film continu qui s'étend sur toute la surface à construire, permettant le passage des gaines et des canalisations. Ce film épouse parfaitement les contours du bâti et forme ainsi une barrière physico-chimique empêchant la pénétration des insectes, notamment des termites dans l'ensemble de la surface protégée par la présence de l'insecticide qui est encapsulé à la partie interne du film. Selon l'invention, les matières actives filmogènes sont choisies dans le groupe formé par les matières suivantes : - dispersions d'homopolymères ou de copolymères d'esters acryliques - dispersions de copolymères d'esters acryliques et de styrène - dispersions d'homopolymères ou de copolymères d'esters vinyliques - dispersions de copolymères d'esters vinyliques et d'éthylène - dispersion de copolymères de styrène et de butadiène -dispersions de polychlorure de vinylidène - dispersions ou émulsions de monomères, oligomères et polymères à base de siloxanes, - dispersions ou émulsions de cire naturelles ou synthétiques - émulsions de bitume - latex naturels - résines alkydes en phase aqueuse - homopolymères ou copolymères d'esters acryliques en solution dans un 25 solvant aromatique ou aliphatique - copolymères d'esters acryliques et de styrène en solution dans un solvant aromatique ou aliphatique - cires naturelles ou synthétiques en solution dans un solvant aromatique ou aliphatique 30 -polysiloxanes en solution dans un solvant aromatique ou aliphatique -résines alkydes et huiles végétales pures ou en solution dans un solvant aromatique ou aliphatique - résines epoxy en phase organique ou en phase aqueuse - résines polyester insaturées 35 et leurs mélanges. Le procédé conforme à l'invention permet donc de recouvrir avant construction du bâti la surface à traiter d'un revêtement formant un film continu après séchage. 30 35 Ce revêtement peut avantageusement être appliqué par pulvérisation à l'aide d'un pistolet pneumatique classique, ou d'un pistolet haute pression de type Airless , ou encore d'un pistolet moyenne pression de type Airmix . Selon l'invention, on applique au moins 50 ml, en règle générale de l'ordre de 50 ml à 500 ml de composition polymérisable par mètre carré de surface à bâtir. A l'application, cette composition s'étale de manière homo-gène sur la surface à protéger et forme un film uniforme après séchage. Les insecticides ajoutés à la composition polymérisable sont variables et concernent l'ensemble des molécules appartenant à la classe pt 18 de la directive biocide. On peut notamment avoir recours à des insecticides suivants : la bifenthrine, le chlorfénapyr, le fipronil ou à la permethrine. A titre d'exemple, on peut ajouter à la composition polymérisable de 0,10 à 1,00 % en poids de bifenthrine. Selon une autre caractéristique de l'invention, la composition polymérisable renferme des charges minérales et/ou des pigments. Ces composants ont pour fonction de colorer la composition polymérisable et donc de mieux maîtriser son application sur la surface à traiter. De plus, la charge minérale permet d'abaisser notablement le coût de cette composition, et également de faciliter et d'améliorer son séchage après application. Les charges minérales ainsi ajoutées à la composition polymérisable peuvent avantageusement être choisies dans le groupe constitué par le carbonate de calcium, la dolomie, le talc, le mica, le sulfate de baryum, l'hydrate d'alumine, le lithopone, le sulfure de zinc, et la silice et leurs mélanges. Il s'agit là de charges minérales courantes facilement disponibles dans le commerce. De telles charges minérales peuvent avantageusement avoir une granulométrie comprise entre 0,1 et 100 m, de préférence entre 5 et 50 m. Selon une autre caractéristique de l'invention, la composition polymérisable renferme des additifs de conformation de préférence choisis dans le groupe constitué par les agents dispersants, les agents antimousse, les agents épaississants, les agents coalescents et leurs mélanges. Ces additifs de conformation ont pour fonction de permettre d'adapter la composition polymérisable de façon à permettre d'obtenir un revêtement qui s'étale de manière homogène sur la surface à protéger à l'application et forme un film fin uniforme après séchage. Selon une caractéristique particulièrement avantageuse de l'invention, la composition polymérisable renferme en proportion pondérale 10 à 50 %, de préférence 30 à 40 % de matières actives filmogènes. Selon une autre caractéristique particulièrement avantageuse de l'invention, la composition polymérisable renferme en proportion pondérale : de 0 à 70 % de charges minérales, de 0 à 1 % d'agents dispersants, de 0 à 1 % d'agents antimousse, de 0 à 5 % d'agents de coalescence, et de 0,2 à 5 % d'agents épaississants. Pour que le procédé conforme à l'invention puisse donner entière satisfaction, il est nécessaire qu'après son application, la composi- tion polymérisable sèche en moins de 12 heures pour permettre d'intervenir sur le chantier dès le lendemain de cette application, en particulier pour couler une dalle de béton. Or, dans le cas de compositions polymérisables renfermant un liant filmogène en solution ou en dispersion en phase aqueuse, un tel impératif peut parfois poser des problèmes par temps froid ou en présence d'une humidité élevée. Pour remédier à cet inconvénient, il est proposé, selon une autre caractéristique de l'invention, d'ajouter à une telle composition polymérisable un agent activateur de prise, notamment constitué par un liant hydraulique, de préférence dispersé dans un solvant organique. Ce liant hydraulique peut à titre d'exemple être constitué par du ciment Portland, un aluminate de calcium ou un sulfate de calcium éventuellement associé à des additifs connus de nature à ajuster les temps de prise, en les retardant ou en les accélérant. L'invention concerne également un film de protection anti insectes, notamment antitermites obtenu par la mise en oeuvre du procédé susmentionné. Ce film de protection est caractérisé en ce qu'il est constitué par un film polymère continu. Il est à noter qu'un tel film peut également faire office de film hydrofuge permettant d'éviter les remontées d'humidité. Les caractéristiques du procédé et du film de protection qui font l'objet de l'invention seront décrites plus en détail en se référant aux exemples ci-dessous de compositions polymérisables pouvant être appliquées par le procédé conforme à l'invention. EXEMPLE 1 Composition polymérisable Fournisseur Masse Solvant Eau 100,00 Agent dispersant Coatex P90 Coatex 2,00 Agent antimousse 1 Clerol PLB 847 Cognis 2,00 Charge Durcal 10 Omya 400,00 Pigment 1 Tiona 595 Millenium 20,00 Liant 1 Acronal 290 D BASF 444,00 Liant 2 - Agent coalescent Dowanol PnB Dow Chemicals 20,00 Agent épaississant 1 Rhealis 1230 Coatex 12,00 Agent épaississant 2 - Total 1 000,00 EXEMPLE 2 Composition polymérisable Fournisseur Masse Solvant Eau 361,00 Agent dispersant Coatex P90 Coatex 1,00 Agent antimousse 1 Clerol PLB 847 Cognis 2,00 Charge Durcal 10 Omya 100,00 Pigment 1 Tiona 595 Millenium Liant 1 Acronal 290 D BASF 500,00 Liant 2 - Agent coalescent Dowanol PnB Dow Chemicals 20,00 Agent épaississant 1 Rhealis 1230 Coatex 16,00 Agent épaississant 2 - Total 1 000,00 5 EXEMPLE 3 Composition polymérisable Fournisseur Masse Solvant Eau 200,00 Agent dispersant Coatex P90 Coatex 2,00 Agent antimousse 1 Clerol PLB 847 Cognis 2,00 Charge Durcal 10 Omya 578,00 Pigment 1 Tiona 595 Millenium Liant 1 Acronal 290 D BASF 200,00 Liant 2 - Agent coalescent Dowanol PnB Dow Chemicals 10,00 Agent épaississant 1 Rhealis 1230 Coatex 8,00 Agent épaississant 2 - Total 1 000,00 EXEMPLE 4 Composition polymérisable Fournisseur Masse Solvant Eau 482,00 Agent dispersant Coatex P90 Coatex 1,00 Agent antimousse 1 Clerol PLB 847 Cognis 2,00 Charge 1 Durcal 10 Omya Pigment 1 Tiona 595 Millenium 10,00 Liant 1 Acronal S559 BASF 500,00 Liant 2 - Agent coalescent Dowanol PnB Dow Chemicals Agent épaississant 1 Kelcocrete 80 CP Kelco 5,00 Agent épaississant 2 - Total 1 000,00 6 10 155 EXEMPLE 5 Composition polymérisable Fournisseur Masse Solvant Eau Agent dispersant Coatex P90 Coatex Agent antimousse 1 Clerol PLB 847 Cognis 2,00 Charge Durcal 10 Omya Pigment 1 Tioxide R-HD2 Huntsman Tioxide Liant 1 Acronal S559 BASF 993,00 Liant 2 - Agent coalescent Dowanol PnB Dow Chemicals Agent épaississant 1 Kelco-crete 80 CP Kelco 5,00 Agent épaississant 2 -Total 1 000,00 EXEMPLE 6 Composition polymérisable Fournisseur Masse Solvant Eau 260,00 Agent dispersant Coatex P90 Coatex 1,00 Agent antimousse 1 Clerol PLB 847 Cognis 2,00 Charge Durcal 10 Omya 200,00 Pigment 1 Tiona 595 Millenium Liant 1 Vinnapas CEF 52 W Wacker 534,00 Liant 2 - Agent coalescent Dowanol PnB Dow Chemicals Agent épaississant 1 Rhealis 1230 Coatex 3,00 Agent épaississant 2 - Total 1 000,00 7 10 155 EXEMPLE 7 Composition polymérisable Fournisseur Masse Solvant Eau 130,00 Agent dispersant Coatex P90 Coatex 2,00 Agent antimousse 1 Clerol PLB 847 Cognis 2,00 Charge Durcal 10 Omya 404,00 Pigment 1 Tiona 595 Millenium Liant 1 Silres BS 1306 Wacker 224,00 Liant 2 Acronal S559 BASF 224,00 Agent coalescent Dowanol PnB Dow Chemicals Agent épaississant 1 Viscoatex 46 Coatex 4,00 Agent épaississant 2 Rhealis 1230 Coatex 10,00 Total 1 000,00 EXEMPLE 8 Composition polymérisable Fournisseur Masse Solvant Eau 138,00 Agent dispersant Coatex P90 Coatex 2,00 Agent antimousse 1 Clerol PLB 847 Cognis 2,00 Charge Durcal 10 Omya 427,00 Pigment 1 Tiona 595 Millenium Liant 1 Silres BS 45 Wacker 211,00 Liant 2 Acronal S559 BASF 211,00 Agent coalescent Dowanol PnB Dow Chemicals 0, 00 Agent épaississant 1 Viscoatex 46 Coatex 9,00 Agent épaississant 2 Total 1 000,00 8 10 155 EXEMPLE 9 Composition polymérisable Fournisseur Masse Solvant Eau 129,00 Agent dispersant Coatex P90 Coatex 2,00 Agent antimousse 1 Clerol PLB 847 Cognis 2,00 Charge 1 Durcal 10 Omya 225,00 Pigment 1 Tiona 595 Millenium Liant 1 Silres BS 1306 Wacker 314,00 Liant 2 Acronal S559 BASF 314,00 Agent coalescent Dowanol PnB Dow Chemicals 0,00 Agent épaississant 1 Viscoatex 46 Coatex 14,00 Agent épaississant 2 - Total 1 000,00 EXEMPLE 10 Composition polymérisable Fournisseur Masse Solvant Eau 129,00 Agent dispersant Coatex P90 Coatex 2,00 Agent antimousse 1 Clerol PLB 847 Cognis 2,00 Charge Durcal 10 Omya 398,00 Pigment 1 Tiona 595 Millenium Liant 1 Permanol AP5 Clariant 438,00 Liant 2 Acronal S559 BASF Agent coalescent Dowanol PnB Dow Chemicals Agent épaississant 1 Viscoatex 46 Coatex 31,00 Agent épaississant 2 - Total 1 000,00 9 10 155 EXEMPLE 11 Composition polymérisable Fournisseur Masse Solvant Eau 131,00 Agent dispersant Coatex P90 Coatex 2,00 Agent antimousse 1 Clerol PLB 847 Cognis 2,00 Charge Durcal 10 Omya 414,00 Pigment 1 Tiona 595 Millenium Liant 1 Baysilone Emulsion WA Momentive 227,00 Liant 2 Acronal S559 BASF 214,00 Agent coalescent Dowanol PnB Dow Chemicals Agent épaississant 1 Viscoatex 46 Coatex 10,00 Agent épaississant 2 - Total 1 000,00 EXEMPLE 12 Composition polymérisable Fournisseur Masse Solvant Eau 112,00 Agent dispersant Coatex P90 Coatex 2,00 Agent antimousse 1 Clerol PLB 847 Cognis 2,00 Charge Durcal 10 Omya 482,00 Pigment 1 Tiona 595 Millenium Liant 1 Licomer W483 Clariant 377, 00 Liant 2 Acronal S559 BASF Agent coalescent Dowanol PnB Dow Chemicals Agent épaississant 1 Viscoatex 46 Coatex 25,00 Agent épaississant 2 -Total 1 000,00 10 10 EXEMPLE 13 A ù Composition polymérisable Fournisseur Masse Solvant Eau 120,00 Agent dispersant Coatex P90 Coatex 2,00 Agent antimousse 1 Clerol PLB 847 Cognis 2,00 Charge Durcal 10 Omya 420,00 Pigment 1 Tiona 595 Millenium Liant 1 Acronal 290D BASF 448,00 Liant 2 Acronal S559 BASF Agent coalescent Dowanol PnB Dow Chemicals Agent épaississant 1 Viscoatex 46 Coatex 8,00 Agent épaississant 2 - Total 1 000,00 B ù Agent activateur de prise Fournisseur Masse Solvant Dowanol PnB 200,00 Agent dispersant Acide isostéarique Cognis 0,30 Ciment Fondu Kerneos 1 000,00 Total 1 200,30 Les constituants A et B doivent être mélangés de manière à obtenir un mélange homogène dans des proportions comprises entre 2 parties de A pour 1 partie de B et 1 partie de A et 2 parties de B. Il est à noter que les différents constituants de ces compositions sont désignés sous leur référence commerciale. Les natures chimiques de ces constituants sont les suivan-10 tes: Acronal 290D : Dispersion aqueuse de styrène acrylique Acronal S559 : Dispersion aqueuse de styrène acrylique Coatex P90 : dispersant acrylique Clerol PLB 847 : copolymère d'oxyde d'éthylène et d'oxyde de propylène 15 Durcal 10 : carbonate de calcium Tiona 595 : Dioxyde de titane Dowanol PnB : éther de glycol Rhéalis 1230 : épaississant acrylique Tioxyde R-HD2 : dioxyde de titane 20 Kelcocrete 80 : (épaississant, gomme de xanthane) 11 Vinnapas CEF 52W : Dispersion de copolymère d'acétate de vinyle et de chlorure de vinyle Silres BS 1306 : émulsion de silicone Silres BS 45 : émulsion de silicone Permanol AP5 : émulsion de polyéthylène Viscoatex 46 : épaississant acrylique Baysilone émulsion WA : émulsion de silicone Licomer W 483 : émulsion de cire de carnauba Toutes ces compositions doivent être complétées par 0,25 % 10 de bifenthrine ou 1,5 % de permethrine. 15 REVENDICATIONS 1 ) Procédé pour la protection contre les insectes, notamment les termites des surfaces à bâtir caractérisé en ce que l'on applique de préférence par pulvérisation sur la surface à traiter une composition polymérisable renfermant un agent insecticide ainsi qu'un liant filmogène contenant des matières actives choisies dans le groupe formé par les matières suivantes : - dispersions d'homopolymères ou de copolymères d'esters acryliques - dispersions de copolymères d'esters acryliques et de styrène - dispersions d'homopolymères ou de copolymères d'esters vinyliques - dispersions de copolymères d'esters vinyliques et d'éthylène - dispersion de copolymères de styrène et de butadiène - dispersions de polychlorure de vinylidène - dispersions ou émulsions de monomères, oligomères et polymères à base de siloxanes, - dispersions ou émulsions de cire naturelles ou synthétiques - émulsions de bitume - latex naturels -résines alkydes en phase aqueuse - homopolymères ou copolymères d'esters acryliques en solution dans un solvant aromatique ou aliphatique -copolymères d'esters acryliques et de styrène en solution dans un solvant aromatique ou aliphatique - cires naturelles ou synthétiques en solution dans un solvant aromatique ou aliphatique - polysiloxanes en solution dans un solvant aromatique ou aliphatique - résines alkydes et huiles végétales pures ou en solution dans un solvant aromatique ou aliphatique - résines epoxy en phase organique ou en phase aqueuse - résines polyester insaturées et leurs mélanges. 2 ) Procédé selon la revendication 1, caractérisé en ce que l'agent insecticide est choisi dans le groupe formé par la liste des insecticides suivants : la bifenthrine, le chlorfénapyr, le fipronil ou à la permethrine, et leurs mélanges. 3 ) Procédé selon l'une quelconque des revendications 1 et 2, caractérisé en ce que la composition polymérisable renferme des charges minérales et/ou des pigments. 4 ) Procédé selon la revendication 3, caractérisé en ce que la composition polymérisable renferme des charges minérales choisies dans le groupe formé par le carbonate de calcium, la dolomie, le talc, le mica, le sulfate de baryum, l'hydrate d'alumine, le lithopone, le sulfure de zinc, la silice, et leurs mélanges. 5 ) Procédé selon l'une quelconque des revendications 1 à 4, caractérisé en ce que la composition polymérisable renferme des additifs de conformation de préférence choisis dans le groupe constitué par les agents dispersants, les agents antimousse, les agents épaississants, les agents coalescents, et leurs mélanges. 6 ) Procédé selon l'une quelconque des revendications 1 à 5, caractérisé en ce que la composition polymérisable renferme en proportion pondérale 10 à 50 %, de préférence 30 à 40 %, de matières actives filmogènes. 7 ) Procédé selon la revendication 6, caractérisé en ce que la composition polymérisable renferme en proportion pondérale : de 0 à 70 % de charges minérales, de 0 à 1 % d'agents dispersants, de 0 à 1 % d'agents antimousse, de 0 à 5 % d'agents de coalescence, et de 0,2 à 5 % d'agents épaississants. 8 ) Procédé selon la revendication 7, caractérisé en ce que la composition polymérisable renferme des charges minérales ayant une granulométrie comprise entre 0,1 et 100 m, de préférence entre 5 et 50 m. 9 ) Procédé selon l'une quelconque des revendications 1 à 8, caractérisé en ce que l'on applique au moins 50 ml de composition polymérisable par mètre carré de surface à bâtir. 10 ) Procédé selon l'une quelconque des revendications 1 à 9, caractérisé en ce que l'on ajoute à la composition polymérisable un agent activateur de prise notamment constitué par un liant hydraulique de préférence dispersé 10 dans un solvant organique. 15